상기 ( 2 ) 의 경우 , 세라믹 분말 재료 를 제조 할 때 의 소성 에서 La 화합물 에 의한 LLZ 계 가넷 형 화합물 로부터 Al 의 빼 냄 이 일어나 고 , 이 에 의해 LLZ 계 가넷 형 화합물 에 Li 의 고용 이 야기 된다 . 이 때 LLZ 계 가넷 형 화합물 의 결정상 은 입방 정상 으로부터 정방 정상 으로 전이 한다 . 즉 , ( 2 ) 의 경우 , 세라믹 분말 재료 의 제조 가 완료 된 시점 즉 제품 으로서 의 세라믹 분말 재료 의 주상 은 정방 정상 이 다 . 그리고 주상 이 정방 정상 인 제품 으로서 의 세라믹 분말 재료 를 25 ℃ 로부터 1050 ℃ 까지 승 온 하 면 세라믹 분말 재료 를 제조 할 때 의 소성 에서 La 화합물 에 빼내 어 진 Al 이 LLZ 계 가넷 형 화합물 에 다시 고용 된다 . 이 에 의해 LLZ 계 가넷 형 화합물 로부터 Li 이 이탈 하 여 LLZ 계 가넷 형 화합물 표층 에 액상 ( Li 염 ) 을 생성 한다 . 이 때 LLZ 계 가넷 형 화합물 의 결정상 은 정방 정상 으로부터 입방 정상 으로 전이 한다 .